(57)【要約】【課題】熱転写性オーバーコート層を有する熱転写リボンと被転写体とからなる画像形成媒体において、熱転写性オーバーコート層の転写適性を向上させると共に、得られた印画媒体の耐性向上を図る。【解決手段】熱転写性オーバーコート層の最外層にポリオール系熱可塑性樹脂とブロックイソシアネートとを含み、前記ポリオール系熱可塑性樹脂が、酸価が０．１ｍｇＫＯＨ／ｇ以上であり、平均分子量が１０００００以下である。また、被転写体上に設けるインク受容層が水酸基を官能基として有する熱可塑性樹脂を含むものである。【選択図】図１
2017065116.tif 000002
【特許請求の範囲】
【請求項１】
基材の一方の面に、少なくとも熱転写性インク層と熱転写性オーバーコート層とが設けられてなる熱転写リボンと、少なくとも基材の一方の面にインク受容層を設けた被転写体とからなる熱転写記録媒体において、前記熱転写性オーバーコート層の最外層に、酸価が０．１ｍｇＫＯＨ／ｇ以上で、かつ平均分子量が１０００００以下であるポリオール系熱可塑性樹脂とブロックイソシアネートとを含み、前記インク受容層が、水酸基を有する熱可塑性樹脂を含むことを特徴とする熱転写記録媒体。
【請求項２】
前記ブロックイソシアネートの解離温度が９０℃以上１３０℃以下であることを特徴とする請求項１に記載の熱転写記録媒体。
【請求項３】
請求項１または２に記載の熱転写記録媒体を用いた熱転写記録方法であって、前記熱転写リボンの熱転写性インク層により前記インク受容層に画像を形成した後、前記インク受容層上の画像形成部を覆うように前記熱転写性オーバーコート層を転写する際に、サーマルヘッドから加えられた熱エネルギーにより、前記ブロックイソシアネートが解離し、前記熱転写性オーバーコート層に含まれるポリオール系熱可塑性樹脂および前記インク受容層に含まれる水酸基を有する熱可塑性樹脂と反応することによって、形成された画像の耐久性を向上させることを特徴とする熱転写記録方法。
【発明の詳細な説明】
【技術分野】
【０００１】
本発明は、熱転写記録方式により保護層付きの熱転写画像を記録するために用いられる熱転写リボンならびに被転写体からなる熱転写記録媒体に関する。
【背景技術】
【０００２】
熱転写リボンとは、熱転写方式のプリンタに使用され、所謂サーマルリボンと呼ばれるインクリボンのことであり、例えば基材の一方の面に熱転写性インク層、その基材の他方の面に耐熱滑性層（バックコート層）を設けた構成となっている。ここで熱転写性インク層は、インクの層であって、プリンタのサーマルヘッドに発生する熱によって、そのインクを昇華（昇華転写方式）あるいは溶融（溶融転写方式）させ、熱転写受像シート側に転写するものである。
【０００３】
現在、熱転写方式の中でも昇華転写方式は、プリンタの高機能化と合わせて各種画像を簡便にフルカラーで形成できるため、デジタルカメラのセルフプリント、身分証明書などのカード類、アミューズメント用出力物等、広く利用されている。こうした利用範囲の拡大に伴い、得られる印画物の耐久性を向上させたいとする要望も高まっている。
【０００４】
近年、熱転写性インク層により記録された熱転写画像を覆うように熱転写性オーバーコート層を熱転写し、印画物の耐久性をより向上させるようにした技術がかなり普及してきている。
【０００５】
これは昇華性染料からなる熱転写性インクによって形成された熱転写画像の表面に手脂や可塑剤などが付着した場合に、変色や画像の滲みなどが発生しやすい傾向にあることから、これらの不具合を改善しようとするものである。
【０００６】
熱転写性オーバーコート層を被転写体上に設ける際には、熱転写性オーバーコート層に用いられている樹脂をプリンタのサーマルヘッドによる熱で加熱し、溶融ないし軟化させ、被転写体側にその樹脂を含む熱転写性オーバーコート層を転写させることによって、熱転写画像部を熱転写性オーバーコート層で覆うこととなる。
【０００７】
この様に、被転写体上に熱転写性オーバーコート層を安定して転写させるために、特許文献１や特許文献２では、基材シート上に離型層や剥離層を設けその上から被転写体への接着性を確保する樹脂層が設けられている熱転写シートが提案されている。
【０００８】
しかし、この様な構成においては、耐可塑剤性等を有する樹脂の耐久性面の特性と転写適性とを両立させることが難しく、例えば熱転写性保護層が強靭で、箔切れ性が悪い場合や、あるいは基材シートと熱転写性保護層との間の冷時状態での剥離力が弱い場合などには、図３に示すようなバリ１５０１や欠け１５０２といった現象が発生するという課題があった。
【０００９】
そこで、転写時には熱転写性オーバーコート層の箔切れ性が比較的良好で、転写後に強靭な膜を形成するための手法として、特許文献３に見られるような手法も提案されている。
【００１０】
これは、常温ではタック性のないアクリル−シリカハイブリッド樹脂を使用して熱転写性オーバーコート層を形成し、被転写体上にこの熱転写性オーバーコート層を転写した後に、転写部分に対して電離放射線を照射して硬化させるというものである。
【００１１】
しかし、この様な手法では、プリンタ中に電離放射線を照射する装置を組み込む必要があり、プリンタの小型化や低コスト化という観点からは課題が残る。
【先行技術文献】
【特許文献】
【００１２】
【特許文献１】特開平４−３５９８８号公報
【特許文献２】特開平８−２７６６７２号公報
【特許文献３】特開２００５−２１２３０２号公報
【発明の概要】
【発明が解決しようとする課題】
【００１３】
本発明は、以上のような問題点を鑑み、なされたものであり、基材の一方の面に熱転写性インク層と熱転写性オーバーコート層とが、基材の長手方向に面順次に設けられた熱転写リボンにおいて、前記熱転写性オーバーコート層を被転写体上に熱転写する際に、バリや欠けといった不具合を発生することなく熱転写することができ、転写後に耐可塑剤性等の高い保護膜を簡便に得ようとするものである。
【課題を解決するための手段】
【００１４】
本発明は、上記課題を解決すべく、なされたものである。
すなわち、請求項１に記載の発明は、基材の一方の面に、少なくとも熱転写性インク層と熱転写性オーバーコート層とが設けられてなる熱転写リボンと、少なくとも基材の一方の面にインク受容層を設けた被転写体とからなる熱転写記録媒体において、前記熱転写性オーバーコート層の最外層に、酸価が０．１ｍｇＫＯＨ／ｇ以上で、かつ平均分子量が１０００００以下であるポリオール系熱可塑性樹脂とブロックイソシアネートとを含み、前記インク受容層が、水酸基を有する熱可塑性樹脂を含むことを特徴とする熱転写記録媒体である。
【００１５】
次に請求項２に記載の発明は、前記ブロックイソシアネートの解離温度が９０℃以上１３０℃以下であることを特徴とする請求項１に記載の熱転写記録媒体である。
【００１６】
請求項３に記載の発明は、請求項１または２に記載の熱転写記録媒体を用いた熱転写記録方法であって、前記熱転写リボンの熱転写性インク層により前記インク受容層に画像を形成した後、前記インク受容層上の画像形成部を覆うように前記熱転写性オーバーコート層を転写する際に、サーマルヘッドから加えられた熱エネルギーにより、前記ブロックイソシアネートが解離し、前記熱転写性オーバーコート層に含まれるポリオール系熱可塑性樹脂および前記インク受容層に含まれる水酸基を有する熱可塑性樹脂と反応することによって、形成された画像の耐久性を向上させることを特徴とする熱転写記録方法である。
【発明の効果】
【００１７】
本発明の態様によれば、熱転写リボン上に設けられた熱転写性オーバーコート層において、被転写体上に熱転写する際の箔切れ性が良好で、バリや欠けといった不具合が発生しにくく、前記熱転写性オーバーコート層を被転写体上に転写した後に、耐可塑剤性等が良好な強靭な保護膜を形成することが可能となる。
【図面の簡単な説明】
【００１８】
【図１】本発明の一態様に係る熱転写記録媒体の側断面図である。
【図２】本発明の熱転写リボンを用いた印画物の１例を示す側断面図である。
【図３】従来技術により発生する不具合例を示す概念図である。
【発明を実施するための形態】
【００１９】
以下、本発明の実施形態について図面を参照しつつ説明する。
【００２０】
図１は、本発明の一態様に係る熱転写記録媒体の側断面図である。
【００２１】
本発明の熱転写記録媒体１における熱転写リボン１０は、基材１１の一方の面に、少なくとも、シアン（Ｃ）、マゼンタ（Ｍ）、イエロー（Ｙ）の各色相を呈する３種類の熱転写性インク層１４１、１４２、１４３と、熱転写性オーバーコート層１５とが、基材１１の長手方向に面順次に設けられている。
【００２２】
ここで、基材１１は熱転写性インク層１４が設けられている面と反対側の面に耐熱滑性層１２が設けられていても良く、高速熱転写などが要求される場合などには好適である。また熱転写性インク層１４が設けられる面側の表面には易接着処理層１３が設けられている。
【００２３】
基材１１は、従来公知のものを使用することができ、例えば、ポリエチレンテレフタレート、ポリエチレンナフタレート、ポリプロピレン、セロファン、トリアセチルセルロース、ポリカーボネート、ポリサルフォン、ポリイミド、ポリビニルアルコール、芳香族ポリアミド、アラミド、ポリスチレン等からなる合成樹脂製フィルムや、コンデンサー紙、パラフィン紙等の紙類からなるもの、あるいはこれらを組み合わせて積層した複合シートなどを使用することができる。
【００２４】
その中では、物性面、加工容易性、コスト面等を考慮するとポリエチレンテレフタレートフィルムが好適であるといえる。また、その厚さは、操作性や加工性を考慮し、２〜５０μｍ程度の範囲で良いが、転写性や加工性等を考えると２〜１２μｍ程度とするのが、より好ましい。
【００２５】
また、耐熱活性層１２が必要な場合には、例えば、アクリル樹脂、ウレタン樹脂、ポリビニルアセタール樹脂、セルロース誘導体、アクリルシリコーン共重合体、ウレタンシリコーン共重合体などを１種または２種以上の混合物として用いることができ、硬化剤等を添加して架橋させたもの、あるいはこれらにシリコーンオイルやワックス、油脂、微粒子などを添加した公知のものを適宜選択することができる。
【００２６】
また、易接着処理層１３は、本来は熱転写性インク層１４と基材１１との密着性を向上させるために設けるもので、基材製膜時に処理することが多い。
【００２７】
具体的には、セルロース誘導体、スチレン樹脂、スチレン共重合樹脂、アクリル樹脂、メタクリル樹脂、ロジンエステル樹脂、ポリ酢酸ビニル樹脂、ポリ塩化ビニル樹脂、塩化ビニル・酢酸ビニル共重合体、エチレン・酢酸ビニル共重合体、ポリエステル樹脂、ポリウレタン樹脂、ブチラール樹脂、ポリアミド樹脂、石油樹脂、塩化ゴム、塩素化ポリオレフィン樹脂などの１種または２種以上からなる樹脂層を設けたものなどを用いる事ができる。また、他にもコロナ処理やプラズマ処理などの表面処理を施したものであっても良い。
【００２８】
次に、熱転写性インク層１４に使用する染料であるが、シアンインク層１４１のシアン成分としては、例えば、Ｃ．Ｉ．ディスパースブルー３５４、Ｃ．Ｉ．ソルベントブルー６３、Ｃ．Ｉ．ソルベントブルー３６、あるいはＣ．Ｉ．ディスパースブルー２４などが挙げられるがこれらに限定されるものではない。
【００２９】
マゼンタインク層１４２のマゼンタ成分としては、例えば、Ｃ．Ｉ．ディスパースレッ
ド６０、Ｃ．Ｉ．ディスパースバイオレット２６、Ｃ．Ｉ．ソルベントレッド２７、あるいはＣ．Ｉ．ソルベントレッド１９などが挙げられるが、これらに限定されるものではない。
【００３０】
イエローインク層１４３のイエロー成分としては、例えばソルベントイエロー５６、１６、３０、９３、３３の各染料やディスパースイエロー２０１、２３１、３３などの染料を挙げることができるが、これらに限定されるものではない。
【００３１】
また、これら各色相のほかに、墨の熱転写性インク層を設けたい場合などには、上記の各染料を組み合わせて調色して設けることができる。
【００３２】
各熱転写性インク層のバインダー樹脂としては、エチルセルロース、ヒドロキシエチルセルロース、エチルヒドロキシセルロース、ヒドロキシプロピルセルロース、メチルセルロース、酢酸セルロース等のセルロース系樹脂、ブチラール樹脂、アセタール樹脂、スチレン−アクリロニトリル共重合樹脂、フェノキシ樹脂、ポリカーボネート樹脂、ポリエステル樹脂などを用いることができるが、これらに限定されるものではない。
【００３３】
また、熱転写性インク層１４には、熱転写リボン１０と被転写体２０との融着を防止するために、必要に応じてシリコーン系化合物やフッ素系化合物、ワックス類などの離型剤を添加しても良く、また上記バインダー樹脂の他にイソシアネート系樹脂、エポキシ樹脂、フェノール系樹脂、メラミン系樹脂、ジアルデヒド系樹脂などの樹脂類が添加されてあっても良い。
【００３４】
本発明のオーバーコート層１５は、少なくとも離型層１５１と保護性接着層１５２とからなり、離型層１５１に用いられる樹脂としては、エポキシ樹脂、メラミン樹脂、アクリル樹脂、ウレタン樹脂、シリコーン樹脂の１種または２種以上を混合し、硬化させたものなどを使用することができる。一般には、厚み０．１μｍ〜２μｍ程度である。
【００３５】
保護性接着層に用いる樹脂としては、活性水素を有するポリオール系の熱可塑性樹脂であって、酸価が０．１ｍｇＫＯＨ／ｇ以上、平均分子量が１０００００以下の樹脂であることが望ましい。
【００３６】
これは、酸価が低いと後述するブロックイソシアネートと反応した際に、十分な架橋密度が得られず、被転写体上に熱転写した後の耐可塑剤性や耐擦傷性などが劣るためである。また、平均分子量が大きすぎると、前記保護性接着層の材料をインキ化して塗布乾燥した後に得られる塗膜が強靭なものとなり、サーマルヘッドを用いて被転写体に熱転写する際に、塗膜の切れ性が低下し、バリ１５０１などの発生要因となるためである。
【００３７】
このようなポリオール系の熱可塑性樹脂としては、例えばアクリルポリオール樹脂やポリエステルポリオール樹脂、セルロース誘導体、スチレン共重合体、塩化ビニル−酢酸ビニル共重合体、エチレン・酢酸ビニル共重合体、ポリアミド樹脂類、ブチラール樹脂などの水酸基を有する公知樹脂を１種又は２種以上の混合物として用いることができる。
【００３８】
また、保護性接着層１５２には、前記ポリオール系の熱可塑性樹脂のほかにブロックイソシアネートが含まれている。
【００３９】
ここで、ブロックイソシアネートとはイソシアネートにブロック剤を付加したもので、常温では不活性であるが、加熱するとブロック剤が可逆的に解離し、イソシアネート基を再生させるというものである。
【００４０】
イソシアネートとしては、トルエンジイソシアネート（ＴＤＩ）、４，４'−ジフェニルメタンジイソシアネート（ＭＤＩ）、キシレンジイソシアネート（ＸＤＩ）、ナフタレンジイソシアネート（ＮＤＩ）、ヘキサメチレンジイソシアネート（ＨＤＩ）、イソホロンジイソシアネート（ＩＰＤＩ）、水添ＸＤＩ、水添ＭＤＩなどの各種ポリイソシアネート類を使用することができる。
【００４１】
但し、ＴＤＩやＭＤＩなどに代表される芳香族ポリイソシアネート類は、一般に反応性は高いものの黄変しやいという特性があるため、ＨＤＩや水添ＭＤＩなどの脂肪族あるいは脂環族ポリイソシアネート類を用いることが望ましい。
【００４２】
また、ブロック剤としては、ピラゾール系、ジエチルマロネートなどの活性メチレン化合物系、メチルエチルケトオキシム系、ε−カプロラクタム系、フェノール系などの各種公知ブロック剤を使用することができる。
【００４３】
但し、前記ブロックイソシアネートの解離温度は、９０℃以上、１３０℃以下であることが望ましい。
【００４４】
これは、解離温度が１３０℃よりも高い温度であると、印画時におけるサーマルヘッドからの熱エネルギーによるポリオールとイソシアネートとの架橋反応が進み難くなるためである。また、解離温度が９０℃よりも低い場合には、熱転写リボン１０を形成する時の加工装置の乾燥温度の影響でブロック剤が解離してしまうことがあるためである。
【００４５】
更に、前記保護性接着層には、イソシアネートと熱可塑性樹脂中の水酸基との反応を促進するための触媒が添加されてあっても良い。触媒としては、ジブチル錫ジラウレートや１，３−ジアセトキシテトラブチルスタノキサンなどの金属有機酸塩、あるいはトリエチレンジアミンやＮ−メチルモルホリンなどの三級アミンなどを用いることができるが、これらに限定されるものではない。
【００４６】
また、前記熱転写性オーバーコート層１５は、離型層１５１と保護性接着層１５２との間に保護層などを設けてあっても良い。
【００４７】
保護層に用いられる樹脂としては、セルロース誘導体、スチレン樹脂、スチレン共重合樹脂、アクリル樹脂、メタクリル樹脂、ポリ塩化ビニル、塩化ビニル−酢酸ビニル共重合体、エチレン−酢酸ビニル共重合体、ポリエステル樹脂、ポリウレタン樹脂、ブチラール樹脂、ポリアミド樹脂、塩素化ポリオレフィン樹脂、石油樹脂などの１種または２種以上の混合物などを用いることができるが、これらに限定されるものではない。
【００４８】
但し、保護層に用いられる樹脂において、活性水素を有する官能基として水酸基を持っていることが望ましい。これは保護性接着層１５２中に含まれるブロックイソシアネートが解離してイソシアネートを発生した際に、このイソシアネートと反応し架橋することにより、耐可塑剤性等の耐久性をより向上させることが可能となるためである。
【００４９】
ここで、前記保護層または保護性接着層１５２には、印画後の耐摩性を向上させるための各種スリップ剤をはじめとして、紫外線吸収剤、光安定剤、フィラー類、帯電防止剤、電荷制御剤などの各種添加剤を添加することができる。
【００５０】
図２は、本発明の熱転写リボンを用いた印画媒体の１例を示す側断面図である。
【００５１】
図１，２に示す被転写体２０は、少なくとも基材シート２１とインク受容層２２とからなっている。基材シート２１はその用途によって従来公知の様々な素材を使用することが
できる。具体的には、ポリエチレンテレフタレートやポリエチレンナフタレート等のポリエステル、ポリプロピレンやポリエチレン等のポリオレフィン、ポリ塩化ビニル、ポリカーボネート、ポリビニルアルコール、ポリスチレン、ポリアミド等の合成樹脂のフィルム、および上質紙、中質紙、コート紙、アート紙、樹脂ラミネート紙などの紙類等を単独で、または組み合わされた複合体として使用することができる。また、断熱性を有する発泡シートなどを基材として用いても良い。
【００５２】
また、基材シート２１には、インク受容層２２を設けた面と反対側の面に裏面層を設けてあってもよい。これは、被転写体２０がカールするのを防止するため、あるいはプリンタ内における被転写体の繰り出しあるいは搬送性等の向上やインク受容層のブロッキング防止などを主な目的として設けることが可能である。
【００５３】
さらには、基材シート２１とインク受容層２２との間に断熱層や各種下引き層を設けていても良く、前記断熱層としては中空粒子や発泡層などをコーティングしたものや発泡シートをラミネートしたものなどが使用可能である。
【００５４】
インク受容層２２は、水酸基を有する熱可塑性樹脂を含んでおり、インク受容性を有する熱可塑性樹脂であればいずれも使用することができる。具体的には、セルロース誘導体、スチレン樹脂、スチレン共重合樹脂、アクリル樹脂、メタクリル樹脂、ロジンエステル樹脂、ポリ酢酸ビニル樹脂、ポリ塩化ビニル樹脂、塩化ビニル−酢酸ビニル共重合体、エチレン−酢酸ビニル共重合体、ポリエステル樹脂、ポリウレタン樹脂、ブチラール樹脂、ポリアミド樹脂、石油樹脂、塩化ゴム、塩素化ポリオレフィン樹脂などの１種または２種以上の混合物など用いることができ、通常厚みは１μｍ〜１０μｍが一般的といえる。
【００５５】
これら、水酸基を有する熱可塑性樹脂を含むことにより、前記熱転写性オーバーコート層１５がインク受容層２２上に転写された際に、その時の熱エネルギーにより熱転写性オーバーコート層１５中に含まれる前記ブロックイソシアネートが解離し、得られたイソシアネートがインク受容層２２に拡散することで、前記イソシアネートとインク受容層２２に含まれる前記水酸基を有する熱可塑性樹脂とが一部反応し、樹脂の架橋構造が得られる。
【００５６】
このような架橋反応に伴い、インク受容層２２中の熱可塑性樹脂自身の架橋構造と転写された熱転写性オーバーコート層中のポリオール系熱可塑性樹脂との架橋なども生じることから、熱転写性オーバーコート層との密着性が向上すると同時に高い耐久性を得ることが可能となる。
【実施例】
【００５７】
以下に、本発明の各実施例および各比較例に用いた材料を示す。なお、文中で「部」とあるのは、特に断りのない限り重量基準である。また、本発明は実施例に限定されるものではない。
【００５８】
まず、下記のような組成の、耐熱滑性層形成用インク、熱転写性インク層形成用インク、離型層形成用インク、保護性接着層形成用インク、インク受容層形成用インクを調整した。
＜耐熱滑性層形成用インク＞
ポリビニルアセタール樹脂                          ２５．２部
イソシアネート硬化剤                                １．１部
タルク                                              １．０部
メチルエチルケトン                                ３６．３部
トルエン                                          ３６．３部
＜熱転写性インク層形成用（シアン）インク＞
Ｃ．Ｉ．ソルベントブルー６３                        ５．０部
Ｃ．Ｉ．ソルベントブルー３６                        ５．０部
ポリビニルアセタール樹脂                            ８．５部
シリコーン変性樹脂                                  ０．２部
２，６−トリレンジイソシアネート                    １．５部
メチルエチルケトン                                ５３．２部
トルエン                                          ２６．６部
＜熱転写性インク層形成用（マゼンタ）インク＞
Ｃ．Ｉ．ディスパースレッド６０                      ５．０部
Ｃ．Ｉ．ディスパースバイオレット２６                ５．０部
ポリビニルアセタール樹脂                            ８．５部
シリコーン変性樹脂                                  ０．２部
２，６−トリレンジイソシアネート                    １．５部
メチルエチルケトン                                ５３．２部
トルエン                                          ２６．６部
＜熱転写性インク層形成用（イエロー）インク＞
Ｃ．Ｉ．ソルベントイエロー９３                      ７．５部
Ｃ．Ｉ．ソルベントイエロー１６                      ２．５部
ポリビニルアセタール樹脂                            ８．５部
シリコーン変性樹脂                                  ０．２部
２，６−トリレンジイソシアネート                    １．５部
メチルエチルケトン                                ５３．２部
トルエン                                          ２６．６部
＜離型層形成用インク＞
酢酸セルロース樹脂                                ２０．０部
メチルエチルケトン                                ８０．０部
＜保護性接着層形成用インク１＞
ＢＲ−１０６（アクリルポリオール樹脂）            ２０．０部
（平均分子量  ６００００、酸価  ３．５）
ピラゾール系ＨＤＩ                                １０．０部
（解離温度  １１０〜１２０℃）
メチルエチルケトン                                ３５．０部
トルエン                                          ３５．０部
＜保護性接着層形成用インク２＞
ＢＲ−１０６（アクリルポリオール樹脂）            ２０．０部
（平均分子量  ６００００、酸価  ３．５）
ジエチルマロネート系ＨＤＩ                        １０．０部
（解離温度  １００〜１２０℃）
メチルエチルケトン                                ３５．０部
トルエン                                          ３５．０部
＜保護性接着層形成用インク３＞
ＢＲ−１０６（アクリルポリオール樹脂）            ２０．０部
（平均分子量  ６００００、酸価  ３．５）
ピラゾール系ＨＤＩ                                １０．０部
（解離温度  １１０〜１２０℃）
ジルコニウムテトラアセチルアセトネート              ０．５部
メチルエチルケトン                                ３５．０部
トルエン                                          ３５．０部
＜保護性接着層形成用インク４＞
ＢＲ−１０６（アクリルポリオール樹脂）            ２０．０部
（平均分子量  ６００００、酸価  ３．５）
ε−カプロラクタム系ＨＤＩ                        １０．０部
（解離温度  １６０〜１８０℃）
メチルエチルケトン                                ３５．０部
トルエン                                          ３５．０部
＜保護性接着層形成用インク５＞
ＢＲ−８５（アクリルポリオール樹脂）              ２０．０部
メチルエチルケトン                                ３５．０部
トルエン                                          ３５．０部
＜保護性接着層形成用インク６＞
ＢＲ−１０６（アクリルポリオール樹脂）            ２０．０部
（平均分子量  ６００００、酸価  ３．５）
メチルエチルケトン                                ３５．０部
トルエン                                          ３５．０部
＜保護性接着層形成用インク７＞
ＢＲ−５０（アクリル樹脂）                        ２０．０部
（平均分子量  ６５０００、酸価  ０．０）
ジエチルマロネート系ＨＤＩ                        １０．０部
（解離温度  １００〜１２０℃）
メチルエチルケトン                                ３５．０部
トルエン                                          ３５．０部
＜インク受容層形成用インク＞
塩化ビニル−酢酸ビニル−ビニルアルコール共重合体  １９．５部
アミノ変性シリコーンオイル                          ０．５部
メチルエチルケトン                                ４０．０部
トルエン                                          ４０．０部
【００５９】
次に、以下のようにして、耐熱滑性層付き基材を作製した。
＜耐熱滑性層付き基材の作製＞
グラビアコート法により、基材（ポリエチレンテレフタレートフィルム：厚さ４．５μｍ）の一方の面に、前記組成の耐熱滑性層形成用インキを塗布／乾燥し、乾燥後の厚みが０．９μｍの耐熱滑性層を得た後、４０℃環境下で５日間のエージングを施すことで、耐熱滑性層付き基材を作製した。
【００６０】
続いて、以下の通り、被転写体を作製した。
＜被転写体の作製＞
被転写体用基材シート（発泡ポリエステルフィルム：厚さ１８８μｍ）の一方の面に、前記組成のインク受容層形成用インクをグラビアコート法により、塗布／乾燥し、乾燥後のインク受容層の膜厚が５．０μｍとなる被転写体を得た。
【００６１】
（実施例１）
前記耐熱滑性層付き基材の耐熱滑性層を設けたとの反対の面に、コロナ処理を施し、易接着処理層とし、コロナ処理を施した面側に対し、前記組成の熱転写性インク層形成用（シアン）インク、熱転写性インク層形成用（マゼンタ）インク、熱転写性インク層形成用（イエロー）インクの各インク並びに前記組成の剥離層形成用インクを用いて、グラビアコート法により、各色の熱転写性インク層（シアン、マゼンタ、イエロー）を厚さ０．７μｍで、また離型層を厚さ０．５μｍで、この順序で面順次に形成した。
【００６２】
次に離型層上には、前記組成の保護性接着層形成用インク１を用いて、グラビアコート
法により保護性接着層を乾燥後膜厚０．５μｍとなるように設け、本発明の実施例１に係わる熱転写リボンを作製した。
【００６３】
（実施例２）
保護性接着層形成用インク１に替えて、前記組成の保護性接着層形成用インク２を使用した以外は、実施例１と同様にして、実施例２に係わる熱転写リボンを得た。
【００６４】
（実施例３）
保護性接着層形成用インク１に替えて、前記組成の保護性接着層形成用インク３を使用した以外は、実施例１と同様にして、実施例３に係わる熱転写リボンを得た。
【００６５】
（比較例１）
保護性接着層形成用インク１に替えて、前記組成の保護性接着層形成用インク４を使用した以外は、実施例１と同様にして、比較例１に係わる熱転写リボンを得た。
【００６６】
（比較例２）
保護性接着層形成用インク１に替えて、前記組成の保護性接着層形成用インク５を使用した以外は、実施例１と同様にして、比較例２に係わる熱転写リボンを得た。
【００６７】
（比較例３）
保護性接着層形成用インク１に替えて、前記組成の保護性接着層形成用インク６を使用した以外は、実施例１と同様にして、比較例３に係わる熱転写リボンを得た。
【００６８】
（比較例４）
保護性接着層形成用インク１に替えて、前記組成の保護性接着層形成用インク７を使用した以外は、実施例１と同様にして、比較例４に係わる熱転写リボンを得た。
【００６９】
＜熱転写サンプルの作製＞
実施例１から３と比較例１から４に係わる熱転写リボンのそれぞれを用い、前記被転写体のインク受容層上にサーマルフォトプリンタ（三菱電機製）を用いて印画し、印画媒体を得た。
【００７０】
＜耐可塑剤評価＞
上述の方法で得られた各サンプルにつき、印画部と消しゴムを接触させ、５０℃の環境下で４日間保存した。その時の初期と試験後の印画部の反射濃度をＸ−ｒｉｔｅを用いて測定し、試験後の濃度が初期濃度に対する保持率８０％以上のものを○、それ以下を×とした。
＜熱転写性オーバーコート層の転写時バリ、欠け＞
前記熱転写サンプルの作製における方法で得られたサンプルを観察し、バリや欠けがある場合は×、バリや欠けの無い場合は○とした。
【００７１】
【表１】
2017065116.tif 000003
【００７２】
表１に示す結果から判るように、平均分子量が１０００００以下に相当するポリオール系熱可塑性樹脂を用い、解離温度が９０℃以上１３０℃以下に相当するブロックイソシアネートを用いた場合には、触媒の有無に関係なく、良好な耐可塑剤性を示すと同時に熱転写性オーバーコート層の転写時におけるバリ・欠けも発生することなく、良好な結果を得ることが確認された。
【００７３】
これに対し、比較例１においてブロックイソシアネートとして解離温度が１３０℃を超えるε−カプロラクタム系ＨＤＩを用いた場合には、耐可塑剤性試験において、特性が低
下していることが判る。これは、ブロックイソシアネートの解離温度が高すぎるため、印画時の熱エネルギーによるブロック剤の解離ならびにポリオール系熱可塑性樹脂の水酸基との反応が十分に進まなかったためと考えられる。
【００７４】
また、比較例２では、平均分子量の大きな熱可塑性樹脂を用いて、ブロックイソシアネートを含まない構成でのテストを試みた。この場合にはイソシアネートとの反応を起こさなくても十分な耐可塑剤性を得ることができたが、平均分子量が２８００００と大きいため、得られた熱転写性オーバーコート層が強靭となり、熱転写時の切れ性が低下したため、バリが発生してしまうことを確認した。
【００７５】
比較例３では、実施例１の構成に対して、ブロックイソシアネートを除いた構成で、テストを実施した。この場合は、転写適性においては実施例１と同様にバリ・欠けが無く良い結果を得たが、熱転写後の熱転写性オーバーコート層中の樹脂の架橋反応が生じないため、耐可塑剤性が不十分な結果となった。
【００７６】
比較例４では、実施例１の構成に対して、保護性接着層に用いる樹脂を酸価「０」に変更して、テストを実施した。この場合は、転写適性においては、実施例１ならびに実施例２と同様にバリ・欠けが無く、良好な結果を得た。しかし、使用した樹脂の酸価が「０」であるため、添加したブロックイソシアネートとの架橋反応が得られず、耐可塑剤性が不十分な結果となった。
【産業上の利用可能性】
【００７７】
本発明により得られる熱転写リボンは、昇華転写方式のプリンタに使用することができ、画像形成後に熱転写性オーバーコート層を熱転写する際、バリや欠けなどが発生することなく、また得られた印画媒体も耐可塑剤性等の耐久性の高い性能を得ることができるため、耐久性を求められる身分証明書などのカード類をはじめとして、各種カラー出力を必要とする幅広い分野での応用が期待できる。
【符号の説明】
【００７８】
１    ：熱転写記録媒体
１０  ：熱転写リボン
１１  ：基材
１２  ：耐熱滑性層
１３  ：易接着処理層
１４  ：熱転写性インク層
１４１：シアンインク層
１４２：マゼンタインク層
１４３：イエローインク層
１５  ：オーバーコート層
１５１：離型層
１５２：保護性接着層
１５０１：バリ部
１５０２：欠け部
２０  ：被転写体
２１  ：基材シート
２２  ：インク受容層
３０  ：印画媒体
３１  ：印画部
【図１】
2017065116.tif 000004
【図２】
2017065116.tif 000005
【図３】
2017065116.tif 000006